"上部表面に少なくとも第1透明導電素子を設けられた第1透明基板と、第2透明基板と、前記第1透明基板と前記第2透明基板との間設ける電気変色層とを備え、前記電気変色層は、有機材料と無機材料を溶かしてなることを特徴とする、有機と無機材料を結合した電気変色モジュール。前記有機材料は酸化還元指示薬RedoxIndicatorまたは酸塩基指示薬acid-baseindicatorであることを特徴とする、請求項1記載の有機と無機材料を結合した電気変色モジュール。前記酸化還元指示薬はメチレンブルーMethyleneblue,C16H18ClN3S3H2O、ジクロロフェノールインドフェノールナトリウムDichIorophenoIindophenoIsodium,C12H6Cl2NNaO2、N-フェニルアントラニル酸C13H11NO2、ジフェニルアミンスルホン酸ナトリウムC12H10NNaO3S、N,N’-ジフェニルベンジジンN,N’-DiphenyIbenzidine,20H20N2またはメチルビオローゲンMethyIVioIogenであることを特徴とする、請求項2記載の有機と無機材料を結合した電気変色モジュール。前記酸塩基指示薬はバリアミンブルーBジアゾニウム塩VariamineBIueBDiazoniumsaIt,C13H12ClN3Oであることを特徴とする、請求項2記載の有機と無機材料を結合した電気変色モジュール。前記無機材料は遷移元素の酸化物、硫化物、塩化物または水酸化物であることを特徴とする、請求項1記載の有機と無機材料を結合した電気変色モジュール。前記遷移金属は銅亜族IB、亜鉛亜族IIB、スカンジウム亜族IIIB、チタニウム亜族IVB、バナジウム亜族VB、クロム亜族VIB、マンガン亜族VIIB、鉄族VIIIと白金系第5,6周期VIIIBであることを特徴とする、請求項5記載の有機と無機材料を結合した電気変色モジュール。前記無機材料はハロゲン族VIIA、酸素族VIA、窒素族VA、カーボン族IVA、ホウ素族IIIA、アルカリ土族IIAまたはアルカリ金属族IAなどの無機派生物であることを特徴とする、請求項1記載の有機と無機材料を結合した電気変色モジュール。前記無機材料は塩化第一鉄FeCl2、塩化第二鉄FeCl3、三塩化チタンTiCl3または四塩化チタンTiCl4、塩化ビスマスIIIBiCl3、塩化銅CuCl2または臭化リチウムLiBrであることを特徴とする、請求項1記載の有機と無機材料を結合した電気変色モジュール。前記溶剤の材料はジメチルスルホキシドCH32SO、炭酸プロピレンC4H6O3、水H2O、γ-ブチロラクトン、アセトニトリル、シアン化エチル、ベンゾニトリル、グルタロニトリル、メチルグルタロニトリル、3,3’-オキシジプロピオニトリル、ヒドロキシプロピオニトリル、ジメチルホルムアミ、N-メチルピロリジンケトン、スルホラン、3-メチルスルホランまたはその混合物を用いることを特徴とする、請求項1記載の有機と無機材料を結合した電気変色モジュール。前記電気変色層は、一種の非活性導電塩をさらに備えることを特徴とする、請求項1記載の有機と無機材料を結合した電気変色モジュール。前記非活性導電塩はリチウム、ナトリウムまたはテトラアルキルアミン塩であることを特徴とする、請求項10記載の有機と無機材料を結合した電気変色モジュール。前記第1透明導電素子が複数あるときは、間隔を置いて前記第1透明基板に設置することを特徴とする、請求項1記載の有機と無機材料を結合した電気変色モジュール。前記第2透明基板は、第2透明導電素子をさらに備えることを特徴とする、請求項1記載の有機と無機材料を結合した電気変色モジュール。前記第1透明導電素子、前記第2透明導電素子が複数あるときは、間隔を置いて前記第1透明基板、前記第2透明基板に設置することを特徴とする、請求項13記載の有機と無機材料を結合した電気変色モジュール。平面映像と立体映像の表示に用いる映像表示モジュールと、前記映像表示モジュールの表面に設ける電気変色モジュールと含む表示装置であって、前電気変色モジュールは、表面に少なくとも第1透明導電素子を設けられた第1透明基板と、第2透明基板と、有機材料と無機材料を混ぜ合わせて溶剤に溶かして、間隔置きに前記第1透明基板と前記第2透明基板との間設ける電気変色層とを備えることを特徴とする、表示装置。前記有機材料は酸化還元指示薬RedoxIndicatorまたは酸塩基指示薬acid-baseindicatorであることを特徴とする、請求項15記載の表示装置。前記酸化還元指示薬はメチレンブルーMethyleneblue,C16H18ClN3S3H2O、ジクロロフェノールインドフェノールナトリウムDichIorophenoIindophenoIsodium,C12H6Cl2NNaO2、N-フェニルアントラニル酸C13H11NO2、ジフェニルアミンスルホン酸ナトリウムC12H10NNaO3S、N,N’-ジフェニルベンジジンN,N’-DiphenyIbenzidine,C20H20N2またはメチルビオローゲンMethyIVioIogenであることを特徴とする、請求項16記載の表示装置。前記酸塩基指示薬はバリアミンブルーBジアゾニウム塩VariamineBIueBDiazoniumsaIt,C13H12ClN3Oであることを特徴とする、請求項16記載の表示装置。前記無機材料は遷移元素の酸化物、硫化物、塩化物または水酸化物であることを特徴とする、請求項15記載の表示装置。前記遷移元素は銅亜族IB、亜鉛亜族IIB、スカンジウム亜族IIIB、チタニウム亜族IVB、バナジウム亜族VB、クロム亜族VIB、マンガン亜族VIIB、鉄族VIIIと白金系第5,6周期VIIIBであることを特徴とする、請求項19記載の表示装置。前記無機材料はハロゲン族VIIA、酸素族VIA、窒素族VA、カーボン族IVA、ホウ素族IIIA、アルカリ土族IIAまたはアルカリ金属族IAなどの無機派生物であることを特徴とする、請求項15記載の、表示装置。前記無機材料は塩化第一鉄FeCl2、塩化第二鉄FeCl3、三塩化チタンTiCl3または四塩化チタンTiCl4、塩化ビスマスIIIBiCl3、塩化銅CuCl2または臭化リチウムLiBrであることを特徴とする、請求項15記載の表示装置。前記溶剤の材料は、ジメチルスルホキシドCH32SO、炭酸プロピレンC4H6O3、水H2O、γ-ブチロラクトン、アセトニトリル、シアン化エチル、ベンゾニトリル、グルタロニトリル、メチルグルタロニトリル、3,3’-オキシジプロピオニトリル、ヒドロキシプロピオニトリル、ジメチルホルムアミ、N-メチルピロリジンケトン、スルホラン、3-メチルスルホランまたはその混合物を用いることを特徴とする、請求項15記載の表示装置。前記電気変色層は、非活性導電塩をさらに備えることを特徴とする、請求項15記載の表示装置。前記非活性導電塩はリチウム、ナトリウムまたはテトラアルキルアミン塩であることを特徴とする、請求項24記載の表示装置。前記電気変色層は、電気変色インキを形成するため、さらに導電高分子材料を混入されていることを特徴とする、請求項15記載の表示装置。前記第1透明導電素子が複数あるときは、間隔置きに前記第1透明基板上に設置することを特徴とする、請求項15記載の表示装置。前記電気変色層は、前記第1透明導電素子の間に設け、かつ前記第1透明導電素子によって前記電気変色層を仕切ることを特徴とする、請求項27記載の表示装置。前記第1透明導電素子は、さらに複数の収容溝を形成し、前記電気変色層を前記収容溝に設けることを特徴とする、請求項27記載の表示装置。前記第1透明導電素子は、交互に正、負電圧を印加することを特徴とする、請求項27記載の表示装置。前記第1透明導電素子の表面はバリアユニットをさらに設けられ、前記第1透明導電素子の上部表面を被せることを特徴とする、請求項27記載の表示装置。前記バリアユニットは、フォトレジストであることを特徴とする、請求項31記載の表示装置。前記透明基板の間は、さらに間隔置きに複数に配置する、前記バリアユニットを設け、前記電気変色層を前記バリアユニットの間に設置することを特徴とする、請求項15記載の表示装置。前記バリアユニットは、フォトレジストであることを特徴とする、請求項33記載の表示装置。前記第2透明導電素子の表面は、さらに、少なくとも一つの前記第2透明導電素子を設けられていることを特徴とする、請求項15記載の表示装置。前記第1、第2透明導電素子が複数あるときは、間隔置きに前記第1、第2透明基板の対向表面に設け、かつ各前記電気変色層は各組の前記第1、第2透明導電素子の電気導通によって色変化することを特徴とする、請求項35記載の表示装置。前記第1透明導電素子と前記第2透明導電素子が複数あるときは、順を追って前記透明基板の間に配列し、前記電気変色層は前記第1透明導電素子と前記第2透明導電素子との間に設けることを特徴とする、請求項35記載の表示装置。前記透明基板は、さらに間隔置きに複数に配置する前記バリアユニットを設け、前記電気変色層をそれぞれ前記バリアユニットの間に設置することを特徴とする、請求項35記載の表示装置。前記バリアユニットは、フォトレジストであることを特徴とする、請求項38記載の表示装置。前記第1透明導電素子が複数あるときは、前記第1透明導電素子の上部表面を被せるため、さらに複数のバリアユニットを設けることを特徴とする、請求項35記載の表示装置。前記バリアユニットは、フォトレジストであることを特徴とする、請求項40記載の表示装置。前記第2透明導電素子が複数あるときは、間隔置きに前記第2透明基板の上部表面に設け、かつ交互に正、負電圧を印加し、前記第2透明導電素子より正電圧を印加することを特徴とする、請求項35記載の表示装置。前述特許のすべては電気変色材料を立体映像表示の視差バリア装置として利用されている。そのうち、M368088特許文献3とM371902特許文献4の構造の共通な欠陥として、電気変色装置に必要な電解質層を設けておらず、イオンを電気変色層に提供する電解質層がないため、電気変色装置には酸化または還元の可逆反応を引き起して変色または褪色する変化はできない。このため、前述特許は実務に実施不可能であろう。さらに、視差バリア装置の透明電極層と電気変色材料層ともグリッドパターン構造である。生産過程において、層ごとに塗布、スパッターリングまたはエッチングを実施した上、各層間には精確に位置合わせる必要があり、生産プロセスが極めて複雑である。さらに、各積層ともグリッドパターン構造のため、グリッド同士の中間部に中空区域を形成し全体の光透過、屈折または反射に影響する。ただ一般の2D表示も表示装置の映像品質に影響を与え、色差または輝度不均一の問題を引き起こす。一方、I296723特許文献5は液晶表示装置に埋め込み、カラーフィルタを成形する構造である。前述すべての特許の電気変色層とも公知技術の電気変色材料および変色機制が使用されており、大きい駆動電圧を要するため、材料欠陥を引き起こしやすく、かつ使用寿命が短いなどの問題が残されている。前記ニーズについて、発明者が鋭意研究し、発明者の当分野における長年の経験に基づいて、斬新な有機と無機材料を結合した電気変色モジュールとそのモジュールを結合した表示装置を考案した。本発明の一つの目的は、厚みを軽減でき、かつ生産プロセスを簡素化できる電気変色モジュールを提供する。本発明もう一つの目的は、電解質層を新たに設けることが不要な電気変色モジュールを提供する。本発明もう一つの目的は、高速に変色/褪色でき、ライフサイクルが長く、かつ駆動電圧が小さい電気変色モジュールを提供する。本発明のまた一つの目的は、有機/無機電気変色材料の長所を擁しながら、その欠点を有しない電気変色モジュールを提供する。前述目的を達成するため、本発明の電気変色モジュールの変色材料は溶剤の中に、有機材料と無機材料を混ぜ合わせてなる。そのうち、有機材料は酸化還元指示薬、酸塩基指示薬であり、無機材料は遷移元素スカンジウム亜族IIIB、チタニウム亜族IVB、バナジウム亜族VB、クロム亜族VIB、マンガン亜族VIIB、鉄族VIII、銅亜族IB、亜鉛亜族IIBまたは白金系VIIIなどを含む酸化物、硫化物、塩化物、水酸化物などの無機派生物、およびハロゲン族VIIA、酸素基VIA、窒素族VA、カーボン族IVA、ボロン族IIIA、アルカリ土族IIA、アルカリ金属族IAなど無機派生物のいずれかを含む。変色の機制は有機、無機材料によって相互補完体系を形成する。この体系において、導電素子から電子を提供することによって、電気変色材料の有機材料に還元反応を引き起こし、還元後その自由基またはイオン状態の電位差と無機材料の電位差とが異なる。よって、電子が自然に有機イオンから無機イオンに移動し、材料の価が改変し変色を引き起こす。材料の価は電子の提供を受け還元を引き起し、電子が消えることにより酸化を引き起こす概念に基づき、電気変色の速度が速く、均一、かつ駆動電圧が小さい、寿命が長い。前記目的を達成するため、本発明の有機と無機材料を結合した電気変色モジュールは、主に第1透明基板、第2透明基板、前記透明基板の間に設ける電気変色層と、透明導電素子、とを備える。透明導電素子は第1透明基板の表面または第2透明基板の表面あるいは第1透明基板と第2透明基板の対向表面に設けることもできる。電気変色層は透明導電素子から電子の提供を受け、構造中のイオン価を改変し変色する。本発明もう一つの目的は、前記電気変色モジュールを使用した2D映像と3D映像の切り換え機能を備える表示装置を提供する。本発明さらに一つの目的は、電気変色モジュールと電極との接触面積を増やし、変色速度を向上する表示装置を提供する。前述目的を達成するため、本発明は前述電気変色モジュールを映像表示モジュールと組合せして、表示装置を形成する。表示装置は平面像を立体映像に切り換え表示したとき、表示する映像は左目用の映像と右目用の映像に分けられる。このとき、透明導電素子は電気導通されることによって電気変色層の色は、透明から暗色の遮光区域に切り換わり、電気変色モジュールの間隔置きの配列状態に従い、電気変色モジュールに間隔置きに配列した複数の遮光区域を形成し、当該遮光区域を通過した映像は左目用の映像と右目用の映像に分けて、遮光区域によって一部の重なり映像区域を削除し、干渉縞のない立体映像を肉眼で視聴することができる。前記目的を達成するため、電気変色モジュールを立体映像表示装置のマスクに適用したとき、前述電気変色層を複数に間隔置きに配列しモジュールに取付ける。当該電気変色モジュールは3つの設置方式がある。第1方式は導電高分子を混ぜてスクリーン印刷により設ける。第2方式は、バリアユニットにより電気変色層を複数の細長片状に配列する。第3方式は、透明導電素子をそのままバリアユニットに使用する。前述3つの方式を利用することにより、当該電気変色層に格子状の遮光区域を作り上げて、光学バリアBarrierを形成する。通常、立体映像の表示は、レンチキュラーレンズLenticuIarまたは光学バリアBarrierこの2種類の装置を表示装置に追加することによって実現するものがほとんどである。これに対して、本発明の有機と無機材料を結合した電気変色モジュールとそのモジュールを結合した表示装置によれば、立体映像を表示するときに、表示装置より左目用の映像と右目用の映像を分けた立体映像を表示そのまま表示できる。本発明の内容のさらなる理解を図るため、以下に図面を参照ながら本発明について詳しく説明する。図3に示した本発明の実施例1の立体分解態様図を参照して説明する。図示のように、本発明の電気変色モジュール1は第1透明基板11、第2透明基板12と電気変色層13とを備える。そのうち、第1透明基板11の上部表面に第1透明導電素子111を設けられ、第1透明基板11と第2透明基板12の材料はプラスチック、高分子プラスチック、ガラスまたは樹脂、ポリエチレンテレフタレートPolyethyleneTerephthalate,PET、ポリカーボネートPolyCarbonate,PC、ポリエチレンpolyethylene,PE、ポリ塩化ビニルPolyVinylChloride,PVC、ポリプロピレンPolyPropylene,PP、ポリスチレンPolyStyrene,PS、ポリメタクリル酸メチルPolymethylmethacrylate,PMMA、またはこれらの混合物からなるプラスチック重合体のいずれかを選ぶ。第1透明導電素子111の材料はインジウムスズ酸化物IndiumTinOxide,ITO、インジウム酸化亜鉛IndiumZincOxide,IZO、酸化亜鉛アルミニウムAl-dopedZnO,AZOまたは酸化アンチモンスズAntimonyTinOxide,ATOより組み合わせた不純物ドープ酸化物Impurity-DopedOxidesグループのいずれかを選択し、または名のカーボンチューブcarbonnanotube、あるいはポリ3,4-エチレンジオキシチオフェンPoly-3,4-Ethylenedioxythiophene,PEDOT導電高分子の材料から択一的に選択する。電気変色層13は第1透明基板11と第2透明基板12との間に設けられ、第1導電素子111の表面を被せる。一方、電気変色層13の材料は溶剤の中に有機材料と無機材料を混ぜ合わせてなる。電気変色層13は有機材料と無機材料の相補効果を利用し、材料自体に酸化および還元反応の特性をもたせる。変色の原理は導電素子より電子を提供し、電気変色材料は電子の移動と伝送することにより、イオン価を改変し変色を引き起こす。イオン価は電子の提供により還元を引き起こし、電子が消えると酸化を引き起こす。公知技術の電気変色は電子とイオンの搬入と搬出によって変色機制を実現することに対し、本発明の電気変色の速度は速く、均一、かつ駆動電圧が小さく、寿命が長い特徴を有する。有機材料は酸化還元指示薬RedoxIndicator、酸塩基指示薬acid-baseindicatorなどを含む。そのうち、酸化還元指示薬RedoxIndicatorは一種の酸化還元滴定に使用する指示薬であり、特定の電極電位において、顕著な色変化を引き起こすことができる。通常は、自らが酸化還元性質を有する有機試薬であり、酸化形と還元形には様々な色を有し、金属有機配合物、有機の酸化還元系統の2種類はよく見かけるタイプである。ほとんどの酸化還元指示薬と有機酸化還元系統ともプロトンすなわち、Hを電気化学反応の参与物としている。この特性により、酸化還元指示薬もpH依存の酸化還元指示薬と、pHを依存しない酸化還元指示薬2種類に分けられる。pHを依存しない酸化還元指示薬は、2,2’-ビピリジン錯イオン、5-ニトロフェナントロリン第一鉄錯体、N-フェニルアントラニル酸、1,10-フェナントロリンの鉄II錯体、ブリリアントブルー、パラコート、2.2’-ビピリジン錯イオン、5,6-ジメチルフェナントロリン第一鉄錯体、3.3’-ジメトキシベンジジン、ジフェニルアミンスルホン酸ナトリウム、N,N’ジフェニルベンジジン、ジフェニルアミン、メチルビオローゲンなどがある。そのうち、一部の指示薬に毒性がある。一方、pH依存の酸化還元指示薬は、ジクロロフェノールインドフェノールナトリウム、インジゴナトリウムO-クレゾール、チオニン、メチレンブルー、インジゴテトラスルホン酸、インジゴトリスルホン酸、インジゴカルミン、インジゴスルホン酸、フェノールサフラニンO,サフラニンT、ニュートラルレッドなどがある。そのうち、酸塩基指示薬acid-baseindicatorはpH値を測定するための化学試薬であり、自ら弱酸性または弱アルカリ性を帯び、色素が含まれている。溶液に滴定すると、色素は水素イオンまたは水酸化物イオンと結合し相応の酸性またはアルカリ性に転化され、様々な色を表す。酸塩基指示薬はそれぞれのpH値の溶液に可逆性の色変化を引き起こすため、中和分析において、反応の終点が指示されるほか、被試験液体のpH値を測定できる。実験室でよく使われている酸塩基指示薬は、フェノールスホンフタイレン、コンゴーレッド、メチルオレンジ、フェノールフタレイン、チモールブルー、リトマス、メチルバイオレット、マラカイトグリーン、p-ジメチルアミノアゾベンゼン、ブロモフェノールブルー、ブロムクレゾールグリーン、メチル赤、ブロモクレゾールパープル、ブロモチモールブルー、チモールフタレインThymolphthalein、アリザリンエローRなどがある。本発明の好ましい実施例の電気変色層においては、前述酸化還元指示薬のメチレンブルーMethyleneblue,C16H18ClN3S3H2O、ジクロロフェノールインドフェノールナトリウムDichIorophenoIindophenoIsodium,C12H6Cl2NNaO2、N-フェニルアントラニル酸C13H11NO2、ジフェニルアミンスルホン酸ナトリウムC12H10NNaO3S、N,N’-N-N’ジフェニルベンジジンN,N’-DiphenyIbenzidine,C20H20N2またはメチルビオローゲンMethyIVioIogen、および酸塩基指示薬のバリアミンブルーBジアゾニウム塩BVariamineBIueBDiazoniumsaIt,C13H12ClN3Oの何れかを使用する。溶剤の材料としてはジメチルスルホキシド[CH32SO、炭酸プロピレンC4H6O3、水H2O、γ-ブチロラクトン、アセトニトリル、シアン化エチル、ベンゾニトリル、グルタロニトリル、メチルグルタロニトリル、3,3’-オキシジプロピオニトリルヒドロキシプロピオニトリル、ジメチルホルムアミ、N-メチルピロリジンケトン、スルホラン、3-メチルスルホランまたはその混合物を用いる。無機材料としては遷移金属の酸化物、硫化物、塩化物、水酸化物等の無機派生物のいずれかを選択するか、またはハロゲン族VIIA、酸素族VIA、窒素族VA、カーボン族IVA、ホウ素族IIIA、アルカリ土族IIA、アルカリ金属族IAの無機派生物のいずれかを選択できる。そのうち、遷移金属はさらに、銅亜族IB、亜鉛亜族IIB、スカンジウム亜族IIIB、チタニウム亜族IVB、バナジウム亜族VB、クロム亜族VIB、マンガン亜族VIIB、鉄族VIIIBと白金系第5,6周期VIIIB等を含める。前述の族種を以下の通り例示する。ハロゲン族VIIA:SoIid:I2暗紫色;ICl暗赤色;IBr濃い灰色;IF3黄色;ICl3オレンジ色;I2O5白色;I2O4黄色イオン結晶;I4O9黄色イオン結晶。酸素族VIA:固形Solid:Sレモン色;Se灰色、茶色;Te無色金属光沢;Na2S,NH42S,K2S,BaS白色、可溶性;ZnS白色↓;MnS肌色↓;FeS黒色↓;PbS黒色↓;CdS黄色↓;Sb2S3タンジェリン色↓;SnS茶色↓;HgS黒色沈殿、赤色シン砂;Ag2S黒色↓;CuS黒色↓;Na2S2O3白色;Na2S2O4白色;SeO2白色、揮発しやすい;SeBr2赤色;SeBr4黄色;TeO2白色加熱により黄色に変わる;H2TeO3白色;TeBr2茶色;TeBr4オレンジ色;TeI4濃い灰色;PoO2低温黄色面心立方、高温赤色四方;SO3無色;SeO3無色湿気により、解離しやすい;TeO3オレンジ色;H6TeO6無色。窒素族VA:固形:アンモニウム塩無色金属;窒化金属白色;N2O3青色低温;N2O5白色;P白色、赤色、黒色;P2O3白色;P2O5白色;PBr3黄色;PI3紅;PCl5無色;P4Sx黄色;P2S3灰黄色;P2S5黄色;H4P2O7無色ガラス状;H3PO2白色;As灰色;As2O3白色;As2O5白色;AsI3赤色;As4S4赤色雄黄;As4S黄色石黄;As2S5レモン色;Sb銀白;SbOH3白色↓;Sb2O3白色テルル白色、顔料;Sb2O5レモン色;SbX3X<>I白色;SbI3赤色;Sb2S3タンジェリン↓;Sb2S5オレンジ色;Bi銀白赤気味;Bi2O3レモン色;Bi2O55赤茶色;BiF3灰白;BiCl3白色;BiBr3黄色;BiI3黒↓;Bi2S3暗褐黒色。カーボン族IVA:固形:C金剛石無色透明;C黒鉛黒金属光沢;Si濃い灰色金属光沢;Ge淡灰白色;Sn銀白色;Pb濃い灰色;SiO2無色透明;H2SiO3無色透明グルー↓;Na2SiF6白色結晶;GeO黒色;GeO2白色;SnO黒色;SnO2白色;SnOH2白色↓;PbO黄色または黄色がかった赤;Pb2O3オレンジ色;Pb3O赤色;PbO2茶色;CBr4レモン色;Cl4ピンク色;GeI2オレンジ色;GeBr2黄色;GeF4白色;GeBr4淡灰白色;GeI4黄色;SnF2白色;SnCl2白色;SnBr2レモン色;SnI2オレンジ色;SnF4白色;SnBr4無色;SnI4赤色;PbF2無色↓;PbCl2白色↓;PbBr2白色;PbI2金色;PbF4無色;GeS赤色;GeS2白色;SnS茶色↓;SnS2金色俗称金粉↓;PbS黒色↓;PbS2赤茶色;PbNO32無色;PbAc23H2O無色結晶;PbSO4白色↓;PbCO3白色↓;PbOH2白色↓;Pb3CO32OH2鉛白色↓;PbCrO4山吹色↓。ホウ素族IIIA:固形:B定形がない茶色粉末;B結晶黒灰;AI銀白色;Ga銀白色液化しやすい;In銀灰色;TI銀灰色;B2O3ガラス状;H3BO3無色片状;BN白色;Na2B4O710H2O白色結晶;CuBO22青色↓;NiBO22緑↓;NaBO2CoBO22青色↓;NaBO24H2O無色結晶;無水NaBO2黄水晶;AI2O3白色結晶;AIF3無色;AICl3白色;AIBr3白色;AII3棕;AIOH3白色↓;Ga2O3白色↓GaOH3白色↓;GaBr3白色;GaI3黄色;In2O3黄色;InBr3白;InI3黄色;TIOH黄色;TI2O黒色;TI2O3暗褐黒色;TICl白色↓;TIBr淡黄色↓;TII黄色↓銀色に近い;TIBr3黄色;TII3黒色。アルカリ土類金属IIA:単純物質:銀白色火炎色:Caブリックレッド;Srマゼンタ;Ba緑色。酸化物:すべては白色固体。水酸化物:白色固体BeOH2↓,MgOH2↓。塩:ほとんど無色または白色結晶体;BeCl2淡黄色;BaCrO4黄色↓;CaF2白色↓。アルカリ金属IA:単純物質:銀白色火炎色:Li赤色;Na黄色;K紫色;Rbマゼンタ;Csマゼンタ。酸化物、過酸化物、超酸化物、オゾン化物:Li2O白色;Na2O白色;K2Oレモン色;Rb2O山吹色;Cs2O橙赤色;Na2O2レモン色;KO2オレンジ色;RbO2こげ茶色;CsO2暗黄灰色;KO3シトラスレッド。水酸化物:白色、LiOH白色↓。塩:ほとんどが無色または白色結晶、かつ水に溶けやすい。不溶性塩類↓注記のないものはすべて白色結晶:LiFLi2CO3Li3PO4LiKFeIO6Na[SbOH6]NaZnUO23Ac96H2O黄緑色;M=K,Rb,CsM3[CoNO26]山吹色;MBPh4MClO4M2PtCl6レモン色;CsAuCl4。銅亜族IB:単純物質:Cuマゼンタまたは暗赤色;Ag銀白色;Au金色。銅化合物:火炎色緑色;CuF赤色;CuCl白色↓;CuBr黄色↓;CuI茶黄色↓;CuCN白色↓;Cu2O暗赤色;Cu2S黒色;CuF2白色;CuCl2茶黄色溶液は黄緑色;CuBr2茶黄色;CuCN2茶黄色;CuO黒色↓;CuS黒色↓;CuSO4無色;CuSO45H2O青色;CuOH2ライトブルー↓;CuOH2CuCO3黒緑色;[CuH2O4]2青緑色;[CuOH4]2青みがかった紫色;[CuNH34]2濃青色;[CuCl4]2黄色;[Cuen2]2濃青紫色;Cu2[FeCN6]赤茶色;アルキン銅赤色↓。銀化合物:AgOH白色常温は分解する;Ag2O黒色;新制AgOH茶黄色Ag2O混入;プロテイン銀AgNO3を手に滴下する黒色↓;AgF白色;AgCl白色↓;AgBrレモン色↓;AgI黄色↓膠質;Ag2S黒色↓;Ag4[FeCN6]白色↓;Ag3[FeCN6]白色↓;Ag,[AgNH32],[AgS2O32]3,[AgCN2]無色。金化合物:HAuCl43H2O山吹色結晶;KAuCl41.5H2O無色片状結晶;Au2O3黒色;H[AuNO34]3H2O黄色結晶;AuBr灰黄色↓;AuIレモン色↓。亜鉛亜族IIB:単純物質:すべて銀白色、Hgは水溶液に沈殿して黒色となる。亜鉛化合物:ZnO白色亜鉛華顔料↓;ZnI2無色;ZnS白色↓;ZnCl2白色結晶溶解度が極めて大きく水溶液は酸性を帯び;K3Zn3[FeCN6]白色;Zn3[FeCN6]2黄褐色。カドミウム化合物:CdO茶灰色↓;CdI2黄色;CdS黄色カドミウム黄色顔料↓;HgCl2昇汞白色;HgNH2Cl白色↓;Hg2Cl2甘汞白色↓。水銀化合物:HgO赤色粗粒子または黄色小さい粒子↓;HgI2赤または黄色かすかに溶解;HgS黒または赤色↓;Hg2NIH2O赤色↓;Hg2NO32無色結晶。ZnS蛍光体:Ag青色;Cu黄緑色;Mnオレンジ色。チタニウム亜族IVB:チタニウム化合物:Ti3マゼンタ;[TiOH2O22]2オレンジ色;H2TiO3白色↓;TiO2白色亜鉛華顔料またはピンクルチル↓;NH42TiCl6黄色水晶;[TiH2O6]Cl3紫水晶;[TiH2O5Cl]Cl2H2O緑色水晶;TiCl4無色発煙液体。ジルコニウム、ハフニウム:MO2,MCl4白色。バナジウム亜族VB:バナジウム化合物:V2紫色;V3緑色;VO2青色;VOH4黄色;VO43黄色;VO黒色;V2O3濃い灰色;V2S3茶黒色;VO2青色固体;VF4緑色固体;VCl4濃い茶色液体;VBr4マゼンタ液体;V2O5黄色またはブリックレッド;水合V2O5茶赤色;飽和V2O5溶液かすかに溶解レモン色;[VO2O22]3黄色;[VO23]3赤茶色。凝縮バナジウム酸塩:バナジウム酸素原子数の減少に従い、淡黄色~深紅色~淡黄色に変色する。ニオブ、タンタル:略。クロム亜族VIB:クロム化合物:Cr2青色、Cr3紫色、Cr2O72橙赤色、CrO42黄色、CrOH2鮮緑色;CrOH3納戸色;Cr2O3緑色、CrO3暗赤針状、[CrOO22]OEt2青色、CrO2Cl2暗赤色液体、Na2Cr2O7,K2CrO7橙赤色、Ag2CrO4ブリックレッド↓;BaCrO4黄色↓;PbCrO4黄色↓。マゼンタCr2SO4318H2O--緑色Cr2SO436H2O--ピンク色Cr2SO43暗緑色[CrH2O4Cl2]Cl-冷却HCl-紫色[CrH2O6]Cl3-エーテルHCl-薄緑色[CrH2O5Cl]Cl2[CrH2O6]3紫色;[CrH2O4NH32]3マゼンタ;[CrH2O3NH33]3桃色;[CrH2O2NH34]3橙赤色;[CrNH35H2O]3オレンジ色;[CrNH36]3黄色。モリブデン、タングステン:MoO3白色:茶色MoCl3;緑色MoCl5;MoS3茶色↓;NH43[PMo12O40]6H2O黄色結晶状↓;WO3暗黄色;H2WO4xH2O白色膠質。マンガン亜族VIIB:マンガン化合物:Mn2肉紅;Mn3紫紅;MnO42緑色;MnO4紫色;MnO3鮮緑色;MnOH2白色↓;MnOOH2茶色↓;MnO2黒色↓;硫酸マンガンMnSO4白色結晶体;マンガン塩六水化物MnX26H2O,X=ハロゲンNO3,ClO4ピンク色;MnSnH2O肌色↓;無水MnS濃緑色;MnCO3白色↓;Mn3PO42白色↓;KMnO4マゼンタ;K2MnO4緑色;K2[MnF6]金色結晶体;Mn2O7茶色油状液体。テクネチウム、レニウム:略。鉄族第4周期VIII族:鉄化合物:Fe2淡緑色;[FeH2O6]3藤色;[FeOHH2O5]2黄色;FeO42マゼンタ;FeO黒色;Fe2O暗赤色;FeOH2白色↓;FeOH3赤褐色↓;FeCl3またはFeCl2結晶赤褐色青;無水FeSO4白色;FeSO47H2O緑色;K4[FeCN6]黄血塩黄色結晶;K3[FeCN6]赤血塩赤色結晶;Fe2[FeCN6]フェロシアン化第二鉄↓;Fe[FeCN6]黒色↓;FeC5H52フェロセンオレンジ色結晶;M2Fe6SO44OH12ジャロサイト、M=NH4,Na,K淡黄色結晶;FeCO5黄色液体。コバルト化合物:Co2ピンク色;CoOセージグリーン;Co3O黒色;CoOH3茶色↓;CoOH2ピンク色↓;CoCN2赤色;K4[CoCN6]紫色結晶;Co2CO8黄色結晶;[CoSCN6]4紫色;塩化コバルト脱水変色:ピンク色CoCl26H2O-325K-マゼンタCoCl22H2O-313K-青紫色CoCl2H2O-393K-青色CoCl2。ニッケル化合物:Ni2鮮緑色;[NiNH36]2紫色;NiOH2緑色↓;NiOH3黒色↓;無水NiII塩黄色;Na2[NiCN4]黄色;K2[NiCN4]オレンジ色;NiCO4無色液体。白金系元素第5、第6周期VIII族:Os青灰色の揮発しやすい固体;Pd↓aq黒色;OsO4無色、特殊匂いをする気体;H2PtCl6橙赤色結晶;Na2PtCl6オレンジ色結晶;M2PtCl6M=K,Rb,Cs,NH44黄色↓。以上に上げた化合物のうち、本発明の無機材料は塩化第一鉄FeCl2、塩化第二鉄FeCl3、三塩化チタンTiCl3または四塩化チタンTiCl4のいずれかを選択する。その変色機制はたとえば、二塩化鉄FeCl2およびメチレンブルーをジメチルスルホキシドDMSOに溶かして、相補体系の電気変色溶液を形成する。二塩化鉄結晶粒子の色は青色Fe2は青色であるであり、表面酸化によって赤茶色Fe3は淡黄色であるとなり、二塩化鉄を溶剤に溶かすと、酸化によってFe2からFe3へ変わり、溶液は淡黄色になる。第1透明導電素子111より電子を提供し、第1透明導電素子111のメチレンブルー分子は電子を獲得し還元反応を引き起すことにより、メチルブルーが遊離基に変わり、外部の電圧を取り除くと、Fe3とメチルブルー遊離基の電位差が異なるため、電子は自主的に遊離基からFe3へ伝送され、淡黄色Fe3は青色Fe2に還元される。引き続き、電気変色層13全体は還元によりイオン価が変化し、淡黄色から青色に変色され、色を深くする効果が達成される。さらに、電気変色溶液の濃度、電位差、溶剤の極性、pH値、両極間の距離および誘電係数の差値調整によって、電気変色層13の色表示効果を制御することができる。前述電気変色層13は非活性導電塩をさらに含み、前記非活性導電塩はたとえば、リチウム、ナトリウムまたはテトラアルキルアミン塩導電塩であっても良い。前記導電塩に適合する陰イオン、特に金属塩の酸化還元の非活性、無色の陰イオンは、テトラフルオロホウ酸イオンtetrafIuoroborateion、テトラフェニルホウ酸イオンtetraphenyIborateion,TPB、ほう酸トリフェニルシアン化イオンtriphenyIboratecyanideion、テトラメトキシホウ酸イオンtetramethoxyborateion、過塩素酸イオンperchIorateion、塩化物イオンchIorideion、硝酸イオンnitrateion、硫酸イオンsuIfuricion、リン酸イオンphosphateion、メタンスルホン酸イオンmethanesuIfonateion、エタンスルホン酸イオンethanesuIfonateion、テトラデカンスルホン酸イオンtetradecanesuIfonateion、ペンタデカンホン酸イオンpentadecanesuIfonateion、フルオロホルムスルホン酸イオンfIuoroformsuIfonateion、ペルフルオロブタンスルホン酸イオンperfIuorobutanesuIfonateion、ペルフルオロオクタンスルホン酸イオンperfIuorooctanesuIfonateion、ベンゼンスルホン酸イオンbenzenesuIfonicacidion、クロロベンゼンスルホン酸chIorobenzenesuIfonateion、トルエンスルホン酸イオンtoIuenesuIfonateion、ブチルベンゼンスルホン酸イオンbutyIbenzenesuIfonateion、第三ブチルスルホン酸イオンtertiarybutyIsuIfonateion、ドデカベンゼンスルホン酸イオンdodecabenzenesuIfonateion、ベンジルトリフルオリドスルホン酸イオンbenzenyItrifIuoridesuIfonateion、ヘキサフルオロリン酸イオンhexafIuorophosphateion、ヘキサフルオロヒ酸塩イオンhexafIuoroarsenateion、ヘキサフルオロケイ酸イオンhexafIuorosiIicateionなどを用いる。このほか、前述により作られた電気変色層13の形態のほとんどが液体であるため、導電高分子と混ぜ合わせて電気変色インキとして、スクリーン印刷方式と組み合わせて使用することができる。図4、5、6に示した本発明実施例1の透明導電素子の構造態様図その1ないし3を参照して説明する。図示のように、電気変色モジュール1の第1透明導電素子111の設置方式について、第1基板11上に複数の第1透明導電素子111図4に示すを取り付けるとき、好ましくは第1透明導電素子111を間隔置きに設置し、かつ交互に異なる電圧を印加し、各電極間に電圧差を形成して電気変色層13の変色に必要な電子を提供する。このほか、第1透明基板11と第2透明基板12上において、第1透明導電素子111と第2透明導電素子121によって電気変色層13を囲むように設置する図5に示すか、または透明導電素子111、121を複数に間隔置きに第1透明基板11と第2透明基板12上に設置しても良い図6に示す。前述電気変色モジュール1は表示装置、電子ブック、2D/3D表示装置、バックミラーおよび知能形ガラスなどに適用できる。図7に示した本発明実施例2の立体分解態様図を参照して説明する。前述電気変色モジュールを平面/立体表示装置への応用である。図示のように本発明の表示装置は電気変色モジュール1を映像表示モジュール2に結合されている。そのうち、映像表示モジュール2は平面像と立体映像の表示を提供する。立体映像の表示はソフトウェア、ファームウェアまたはハードウェア技術による。一例として、ソフトウェアまたはファームウェアにより、平面像を左目用の映像と右目用の映像を含めた重ね映像に切り換える。映像表示モジュール2は液晶表示装置LiquidCrystaIDispIay,LCD、プラズマディスプレイPIasmaDispIayPaneI,PDP、表面電界ディスプレイSurfaceconductionEIectron-emitterDispIay,SED、電界放出ディスプレイFieIdEmissionDispIay,FED、真空蛍光ディスプレイVacuumFIuorescentDispIay,VFD、有機発光ダイオードディスプレイOrganicLight-EmittingDiode,OLEDまたは電子ペーパーE-Paperのいずれかである。電気変色モジュール1は映像表示モジュール2に結合され、第1透明基板11、第2透明基板12と複数の電気変色層13とを備える。そのうち、第1透明基板11の上部表面に第1透明導電素子111を設け、第2透明基板12の下部表面に第2透明導電素子121を設ける。電気変色層13は第1透明導電素子111と第2透明導電素子121の電気導通によって色変化を引き起こす。図面は例示の目的に過ぎない。図12に示す一つの基板上に複数の透明導電素子を設けても良い。各電気変色層13に異なる電位の透明導電素子を同時に接触させ、変色のとき電子を電気変色層に注入および伝送の効果を実現すれば良い。第1透明基板11と第2透明基板12の部材および第1透明導電素子111の部材は前述とおりであり、ここでの説明を省略する。電気変色層13の材料は溶剤の中に有機材料と無機材料を溶かしてなる。有機材料はたとえば、酸化還元指示薬RedoxIndicatorと酸塩基指示薬acid-baseindicatorなどを用いる。本発明において好ましくは、メチレンブルーMethyleneblue,C16H18ClN3S3H2O、ジクロロフェノールインドフェノールナトリウムDichIorophenoIindophenoIsodium,C12H6Cl2NNaO2、N-フェニルアントラニル酸C13H11NO2、ジフェニルアミンスルホン酸ナトリウムC12H10NNaO3S、N,N’-N-N’ジフェニルベンジジンC20H20N2、メチルビオローゲンMethyIVioIogenおよびバリアミンブルーBジアゾニウム塩VariamineBIueBDiazoniumsaIt,C13H12ClN3Oなどから選択する。無機材料は遷移元素スカンジウム亜族IIIB、チタニウム亜族IVB、バナジウム亜族VB、クロム亜族VIB、マンガン亜族VIIB、鉄族VIII、銅亜族IB、亜鉛亜族IIBまたは白金系VIII等などの酸化物、硫化物、塩化物、水酸化物等の無機派生物、またはハロゲン族VIIA、酸素基VIA、窒素族VA、カーボン族IVA、ホウ素族IIIA、アルカリ土類IIA、アルカリ金属族IAなどの無機派生物のいずれかを選択できる。本発明において好ましくは、塩化第一鉄FeCl2、塩化第二鉄FeCl3、三塩化チタンTiCl3、四塩化チタンTiCl4のいずれかを選択する、塩化ビスマスIIIBiCl3、塩化銅CuCl2または臭化リチウムLiBrのいずれかを選択する。溶剤はジメチルスルホキシド[CH32SO、炭酸プロピレンC4H6O3、水H2O、γ-ブチロラクトン、アセトニトリル、シアン化エチル、ベンゾニトリル、グルタロニトリル、メチルグルタロニトリル、3,3’-オキシジプロピオニトリルヒドロキシプロピオニトリル、ジメチルホルムアミ、N-メチルピロリジンケトン、スルホラン、3-メチルスルホランまたはその混合物を用いる。通常の無機電気変色層はイオンと電子両方を格子に導入するため、大きい駆動電圧が必要のため、溶液によって材料の欠陥を発生し、寿命は12万回しかない。これに対して、本発明の概念によれば、電気変色材料のイオン価を改変すれば良い。駆動電圧が小さいほか、材料も欠陥を発生しにくい。さらに、寿命は3万回以上に達する。かつ本発明を映像表示モジュールと結合し、2D/3D映像表示モジュールのマスクに使用した場合、高い解像度と透光率が得られる。公知技術の電気変色層構造に比べ、本発明の電気変色層は電解質層またはその他の補助層に結合する必要ないため、厚みが大幅に軽減でき、光出射率を向上できる。図8、9に示した本発明実施例2の透明導電素子の構造態様図その1、2を参照して説明する。第1透明導電素子111と第2透明導電素子121は1枚ごとに第1透明基板11と第2透明基板12の表面に取り付けるか、または複数に間隔置きに配列された電気変色層13の設置位置及び数量に合わせて、第1透明導電素子111および第2透明導電素子121を複数に間隔置きに設置することができる。電気変色層13は導電高分子と混ぜ合わせて電気変色インキを仕上げ、スクリーン印刷により第1透明基板11の上部に取り付けるか、または、本発明実施例3の透明導電素子の構造態様図その1、2である図10、11に示すように、間隔置きに配列された電気変色層13の間に複数のバリアユニット14を設け、バリアユニット14によって電気変色層13を条片状に配列するか、またはバリアユニット14を利用して、電気変色層13をバリアユニット14によって形成された空間領域にパッケージすることができ、バリアユニット14はフォトレジストである。図12、13に示した本発明実施例4の立体分解態様図と断面視図を参照して説明する。本例では実施例2と比べて、第1透明基板11上は複数に間隔置きに第1透明導電素子111を配置して、モジュールの製造工程を簡素化するものである。さらに、間隔置きに配列された電気変色層13の間に、複数のバリアユニット14を設け図14に示す、構造強度の強化および電気変色層13を仕切る。特に注意したいことは、各電気変色層13とも同時に2つの異なる電位の第1透明導電素子111に接触必要がある。そのうち一つの設置方式は、本発明実施例4の透明導電素子の構造態様図である図15に示すように、対向に設置された第1透明導電素子111のペアは、複数に間隔置きに配列された電気変色層13に対応して取付け、各電気変色層13を異なる電位の第1透明導電素子111に取り付ける。なお、図示した形態は例示の目的であり、本発明の実施を限定するものではない。その他の変化及び修飾は本発明の請求範疇に含める。図16に示した本発明実施例6の断面視図を参照して説明する。その構造は第1透明導電素子111をそのままバリアユニット充てることによって、電気変色層13を仕切る機能を実現すると共に、電気変色層13と第1透明導電素子111との接触面積を増やすことができる。図17に示した本発明の第1透明導電素子の構造上面図その1を参照して説明する。図示のように、第1透明基板11上に第1透明導電素子111を交差して間隔置きに配置し、隣り合う第1透明導電素子111の間に異なる電位を持たせて電圧差を形成する。図18、19に示した本発明の透明導電素子の構造立体図その1、2を参照して説明する。第1透明導電素子111は仕切り板の態様図18に示す、または複数の収容溝図19に示すを形成して、電気変色層13を各収容溝に取り付ける。特に注意したいことは、異なる電位の第1透明導電素子111は互いに接触しておらず、かつ交差し間隔置きに設置されている。前記図17に示す構造は、ある状況において、電気変色層13は正極側にあり、図示の左側の電極のように、電場効果によって正極側近傍の変色効果は時間の経過に従い、次第に褪色して行き、負極側と色差が形成される。前述問題を解決するため、第1透明導電素子111は図20に示すような構造に設計することができる。この図は、透明導電素子の構造上面図その2である。負電圧を帯びた第1透明導電素子111はS字型により、正電圧を帯びる第1透明導電素子111を被せる。図21に示した本発明実施例7の断面視図を参照して説明する。第1透明導電素子111と第2透明導電素子121を複数に間隔置きに第1透明基板11と第2透明基板12の表面に設けると共に、第1透明基板11と第2透明基板12との間に複数の空間領域を形成する。電気変色層13を前記複数の空間領域に設ける。この目的は、第1透明導電素子111と第2透明導電素子121をバリアユニットにする。図22、23に示した本発明実施例7の透明導電素子の構造上面図と構造立体図を参照して説明する。第1透明導電素子111と第2透明導電素子121は交差して間隔置きに配列され、かつ第1透明導電素子111に正電圧を印加し、第2透明導電素子121に負電圧を印加する。逆の場合も同じである。条片状に配列した第1透明導電素子111と第2透明導電素子112との間に電圧差を形成する。本発明の設置方式は、例示の目的であり、その他の修飾及び変化は、本発明の請求範疇に含める。図24、25に示した本発明の実施例8、9の断面視図を参照して説明する。本発明の電気変色層13の変色効果は溶液の濃度、電位差、溶液の極性、pH値、両極間の距離および誘電係数などの要素によって、それぞれの効果が表される。図示のように、第1透明基板11の表面に複数に間隔置きに配列した第1透明導電素子111を設けられている。第1透明導電素子111は交互に正、負電圧を印加することによって、第1透明基板11と第2透明基板12との間の電気変色層13は負極の第1透明導電素子111を被せて変色を引き起こす。図24に示すように、溶液形の電気変色層13を負極の第1透明導電素子111表面または周縁部に変色させるため、第2透明基板12の下部表面に第2透明導電素子121を増設し、かつ第2透明導電素子121は正電圧のみを提供する。これにより、電気変色層13の変色区域は負極の第1透明導電素子111に制限される。引き続き、図26に示した本発明実施例11、12の断面視図を参照して説明する。第1透明基板11上に複数に間隔置きに配列された第1透明導電素子111を設け、第1透明導電素子111は交互に正、負電圧を提供する。第1透明導電素子111の表面に複数のバリアユニット14を敷設し、それぞれ第1透明導電素子111の表面を完全に被せることにより、電気変色層13は電源を提供受けたとき、各正、負電圧の第1透明導電素子111の間に変色を引き起こし、電気変色層13は第1透明導電素子111の壁面に寄り掛かり変色を引き起こす。よって、バリアユニット14は電気変色層13が第1透明導電素子111の上部表面への寄り掛かりを阻止することによって、変色機能を実現する。その材料はフォトレジストである。図26に示した本発明実施例10もう一つの変形を参照して説明する。電気変色層13が変色するときに正、負電圧を帯びる第1透明導電素子111の間に抑制するため、第2透明基板12の下部表面に少なくとも一つの第2透明導電素子121を設け、かつ第2透明導電素子121は正電圧のみを提供し、電気変色層13の変色領域を制限する。図27、28に示した本発明実施例12、13の断面視図を参照して説明する。図示の設置方式は、図23に示す実施例8に比べ、実施例8は大面積により基板の表面に敷設するに対し、図27に示す実施例11では、第1透明導電素子111を細長い仕切り板の態様により第1透明基板11の表面に設けるが、仕切り板と第2透明基板12に空間を残され、電気変色層13が第1透明基板11と第2透明基板12によってパッケージされた空間において自由に流動できる。電気の印加方式も交互に正、負電圧を印加する。電気変色層13が負極の第1透明導電素子111の周縁部を被せて、変色を引き起こす。図29に示すように、溶液形の電気変色層13を負極の第1透明導電素子111の表面または周縁部で精確に変色させるため、第2透明基板12の下部表面に第2透明導電素子121を増設し、かつ第2透明導電素子121は正電圧のみを提供する。これにより、電気変色層13の変色領域を負極の第1透明導電素子111に制限しておく。前述とおり、本発明の表示装置によれば、電気変色モジュール1を映像表示モジュール2と組み合わせる。すなわち、電気変色モジュール1は映像表示モジュール2の映像投射面に取付ける。映像表示モジュール2は表示処理した後の多重映像左目用の映像Lと右目用の映像Rを表示するときは、電気変色層13を複数に間隔置きに配列した遮光区域を介在するため、肉眼で視聴するときは、干渉縞のない立体映像を形成することができる。以上に説明したものは、本発明の好ましい実施例であり、本発明の実施範疇に制限を加わるものではない。当技術に熟知するものは、本発明の精神と範疇を逸脱されない、いかなる等効果変化と修飾とも、本発明の特許申請範囲に含める。以上に説明された通り、本発明の有機と無機材料を結合した電気変色モジュールとそのモジュールを結合した表示装置は特許の発明性を有し、産業上の利用価値を有する。"